(57)【特許請求の範囲】
【請求項１】
基板上に形成された窒化ガリウム系半導体装置において、前記基板と前記窒化ガリウム系半導体装置との間に転位伝播防止層を具備し、前記転位伝播防止層は下部層と上部層とを備え、前記下部層及び前記上部層は夫々、ＡｌxＧａyＩｎzＢ1-(x+y+z)Ｎ及びＡｌuＧａvＩｎwＢ1-(u+v+w)Ｎ、（但し、0 ≦x,y,z,u,v,w ≦１）よりなり、前記下部層と前記上部層との界面に凸部が形成され、かつ前記凸部側壁には単結晶面が露出し、前記下部層及び前記上部層は前記凸部の上面及び側壁において互いに接してなることを特徴とする窒化ガリウム系半導体装置。
【請求項２】
前記凸部の上面には単結晶面が露出してなることを特徴とする請求項１に記載の窒化ガリウム系半導体装置。
【請求項３】
前記凸部は複数形成されてなり、隣接する前記凸部間の距離Ｗ１は１μm ≦Ｗ1 ≦１０μm 、前記凸部の高さｄ１は０.1μm ≦ｄ１≦２μm 、前記凸部の上面の幅Ｗ2 は１μm ≦Ｗ2 であることを特徴とする請求項１または２に記載の窒化ガリウム系半導体装置。
【発明の詳細な説明】
【０００１】
【発明の属する技術分野】
本発明は、基板上に形成された格子不整合系の窒化ガリウム系半導体装置に関する。
【０００２】
【従来の技術】
従来の窒化ガリウム（ＧａＮ）系半導体装置では、ＧａＮバルク単結晶が容易に作製できないため、その代替基板としてサファイア、ＳｉＣ、Ｓｉ、ＧａＡｓ等のバルク基板を用いていた。これらのバルク基板を用いる際には、その基板主表面上に有機金属気相成長法（ＭＯＣＶＤ法）、あるいはハライド化学気相成長法（ハライドＶＰＥ）によりＧａＮ系のエピタキシャル成長が行われている。バルク基板として、広くは、Ａｌ２  Ｏ３  （サファイア）の（０００１）Ｃ面が用いられているが、サファイアとＧａＮとの間には、１３．８％という極めて大きな格子不整合が存在するため、成長中、結晶格子に加わる応力によるミスフィット転位が発生しやすく、サファイア基板と成長したＧａＮ層との界面には１０８  〜１０１０ｃｍ−２の高密度の転位が生成し、高品質のＧａＮ成長層が得られないという課題があった。この転位は成長方向に伝播し、例えば、基板主表面上にＧａＮ系半導体レーザ装置を形成する場合には、その活性層やその上層まで転位が貫通して、レーザ特性が劣化してしまう。また、装置駆動のため注入される電流により、転位の伝播や増殖が生じるために、装置の寿命や信頼性が低下する等の重要な問題が生じる。従って、ＧａＮ系半導体レーザ装置の信頼性向上には、基板と成長層の界面で発生する１０８  〜１０１０ｃｍ−２にもおよぶ転位密度そのものを低減するか、もしくは界面に生成される転位をレーザ装置の活性層領域まで伝播させないかのいずれかの方法により結晶の質を向上することが必要である。この問題は、ＧａＮと格子不整合系の基板材料において、同様に発生し、例えば、ＳｉＣ、Ｓｉ、ＧａＡｓ等のバルク基板においても生じる問題である。
【０００３】
最近では、サファイア基板上にＧａＮ層を成長し、このＧａＮ層表面にストライプ状のＳｉＯ２  マスクを形成後、ＧａＮを再成長して、ＳｉＯ２  マスク上に低転位密度のＧａＮを成長する、ＥＬＯＧ（Ｅｐｉｔａｘｉａｌｌｙ  Ｌａｔｅｒａｌｌ  Ｏｖｅｒｇｒｏｗｔｈ  ＧａＮ  ｓｕｂｓｔｒａｔｅ．）という試みもなされている（  参考文献：  １）Ａ．  Ｕｓｕｉ  ｅｔ  ａｌ．；  Ｊ．  Ｊｐｎ．  Ａｐｐｌ．  Ｐｈｙｓ．  ｖｏｌ．  ３６，  ｎｏ．７Ｂ，  ｐｐＬ８９９−Ｌ９０２，  １９９７、２）Ｓ．  Ｎａｋａｍｕｒａ  ｅｔ  ａｌ．  ；  Ａｐｐｌ．  Ｐｈｙｓ．  Ｌｅｔｔ．  ７２，  ２１１，  １９９８）。しかし、この方法ではＳｉＯ２  マスクを完全に埋め込むにはＧａＮを数十μｍ以上成長する必要がある。さらに、ＳｉＯ２  マスク上にはボイドが発生し易く、このボイドを埋めて完全に平坦な面を得るためには、埋め込むＧａＮ層は１００μｍ近い膜厚が必要である。また、ＧａＮとＳｉＯ２  マスクの熱膨張率の差からマスク端にクラックが発生する、という問題がある。このように、ＥＬＯＧは、ボイドやクラックが発生しやく、また、消費原料が多い等の生産性の面で大きな問題がある。
【０００４】
【発明が解決しようとする課題】
以上のように、従来のＧａＮ系半導体装置においては、基板と成長層の界面で発生した転位が、成長方向へ伝播しやすく、一旦界面で生じた転位はそのまま装置部を貫通し、成長層表面まで達する。すると、装置の心臓部に１０８  〜１０１０ｃｍ−２にもおよぶ高密度の転位が伝播して、半導体装置の信頼性を低下させるという問題があった。装置の心臓部とは、例えば、ＧａＮ系半導体レーザ装置の場合には活性層である。
【０００５】
本発明は、上記事情を考慮してなされたもので、格子不整合系のエピタキシャル成長において、基板と成長層との界面で発生した転位を装置心臓部まで貫通させないようにし、高信頼性のＧａＮ系半導体装置を提供する事を目的とする。
【０００６】
【課題を解決するための手段】
上記課題を解決するために、本発明は、基板上に形成された窒化ガリウム系半導体装置であって、基板と窒化ガリウム系半導体装置との間に、凸部を具備する転位伝播防止層を備え、かつ前記凸部側壁には単結晶面が露出してなることを特徴とする窒化ガリウム系半導体装置を提供する。
【０００７】
このような本発明によると、基板上に形成されたＧａＮ系半導体層では、基板とＧａＮ系半導体層との界面で格子歪みを起因とする結晶欠陥は転位となり、結晶中を成長方向と同じ方向に伝播する。ＧａＮ系エピタキシャル成長においては、横方向の成長速度が縦方向への成長速度に比べて大きく、このため、横方向への成長を積極的に発生させることができれば、基板との界面から伝播する転位を横方向へ曲げることができ、活性領域への伝播を抑制することができる。このため、少なくともＧａＮ系半導体層と基板との間に、側壁が単結晶面からなる凸部を形成し、その上に再成長を行うと、結晶成長は凸部側壁面から隣接する凸部間の中央に向かって成長し、横方向への成長を積極的に利用することができる。この横方向への成長速度は、基板に対して垂直方向の成長速度より格段に速く、この側壁面において転位は横方向へ進む。このため、上部の層まで伝播する転位密度を低減することができる。従って、装置の心臓部の転位密度を低減することができ、従来の成長法よりも高品質の半導体装置が得られる。このような効果は側壁面が単結晶であることから得られるものである。また、特開平８−６４７９１号公報に記載された技術では、凸部側面がアモルファス面で溝底部の単結晶面を種に成長が進むため、単結晶面上には成長方向に欠陥が進むと同時に、そのアモルファス凸部上には欠陥が集まり、したがって、この欠陥集中部には動作領域を形成することは困難と考えられるが、本発明では、このような不具合は低減され、後に詳細に説明するように、凸部上にも動作領域を形成することが可能である。
【０００８】
尚、上記本発明の半導体装置において、転位伝播防止層はＡｌｘ  Ｇａｙ  Ｉｎｚ  Ｂ１−（ｘ＋ｙ＋ｚ）  Ｎ／  Ａｌｕ  Ｇａｖ  Ｉｎｗ  Ｂ１−（ｕ＋ｖ＋ｗ）  Ｎ  （０  ≦ｘ，ｙ，ｚ，ｕ，ｖ，ｗ  ≦１）  よりなる多層膜により構成されていることが好ましい。
【０００９】
さらには、転位伝播防止層の凸部は複数形成され、互いに隣接する凸部間距離Ｗ１は１μｍ≦Ｗ１  ≦１０μｍ、凸部の高さｄ１は０．１μｍ≦ｄ１≦２μｍ  、凸部の上面の幅Ｗ２  は１μｍ≦Ｗ２  であることが好ましい。また、製造の便宜上、凸部は周期的に形成されてなることが好ましい。
【００１０】
【発明の実施の形態】
以下、本発明の実施形態について図面を参照して詳細に説明する。
（  第１の実施の形態）
図１は本発明の第１の実施形態について説明するための図であり、ＧａＮ系青色半導体レーザ装置の断面構造図である。
【００１１】
本実施形態の半導体レーザ装置は、図１にあるように、面方位（  ０００１）  のサファイア基板１００上に、膜厚５０ｎｍのＧａＮバッファ層１０１、膜厚３μｍのＧａＮ転位伝播防止層１０２、１０３を介して形成されている。ＧａＮ転位伝播防止層の下部層１０２の凸部側壁を含めて、下部層１０２と上部層１０３の界面は単結晶からなる。このように凸部側壁を単結晶面とすることで、後に説明するように、凸部間では横方向成長を促すことができ欠陥の総数を効果的に抑制可能となった。
【００１２】
本実施形態の半導体レーザ装置は図１にあるように、膜厚約２μｍのｎ−ＧａＮコンタクト層１０４、膜厚約０．７μｍのｎ−ＧａＡｌＮクラッド層１０５、膜厚約０．１μｍのｎ側ＧａＮ光ガイド層１０６、ＩｎＧａＮ多重量子井戸（ＭＱＷ）活性層１０７、膜厚約０．１μｍのｐ側ＧａＮ光ガイド層１０８、膜厚約０．７μｍのｐ型ＧａＡｌＮクラッド層１０９、膜厚約０．３μｍのｎ型ＩｎＧａＮ光吸収層１１０、膜厚約０．５μｍのｐ型ＧａＮコンタクト層１１１、ｎ側電極１１３、ｐ側電極１１２より構成した。
【００１３】
以下に、有機金属気相成長法（  ＭＯＣＶＤ法）  による転位伝播防止層の成長過程と転位伝播防止層を用いた本実施形態による効果を図２（ａ）乃至図２（ｄ）の工程別断面図を用いて説明する。尚、図２（ａ）乃至図２（ｄ）では、サファイア基板１００及びバッファ層１０１を省略するが、下部層１０２には、基板材料とは格子不整合系のバッファ層１０１の結晶転位を受けて、図示のような、成長方向に伸びる結晶転位がある。尚、図２（ａ）乃至図２（ｄ）では、図示の関係上、数本の転位を示したが、アモルファスーＧａＮ格子不整合系では無数の転位が発生する。また、この系以外の他の材料系の組み合わせにおいても、不整合の度合いに応じた数の転位が発生している。
【００１４】
まず、半導体レーザ装置を形成する予定の、洗浄済みサファイア基板１００をＭＯＣＶＤ反応管内のサセプターへ設置し、還元雰囲気中で約１０５０℃までサファイア基板１００を加熱して、ＧａＮ層を形成する予定の主表面酸化物を除去した。その後、サセプター温度を約５５０℃まで降温し、ＴＭＧ（  トリメチルガリウムガス）  、アンモニアガスを流し、ＧａＮバッファ層１０１を膜厚約０．  ０５μｍまで成長させた。次に、温度を約１１００℃まで上昇させＧａＮ層１０２を膜厚約２μｍに成長させた。その後、反応管内を冷却し、一旦、サファイア基板１００を反応管より取り出し、図２（ａ）に示すように、フォトリソグラフィ及びエッチング工程によりＧａＮ層１０２へＧａＮ＜１１−２０＞方向（図面では、紙面垂直方向）へのストライプ状の凸部を形成した。凸部の高さは約１μｍ、隣接する凸部間の距離は約５μｍであり、凸部の上辺の幅は約５μｍとした。
【００１５】
その後、再びサファイア基板をＭＯＣＶＤ反応管内に設置し、還元雰囲気でサファイア基板を約１１００℃まで加熱して、図２（ｂ）及び図２（ｃ）に順に示すように、ＧａＮ層１０３を凸部上での厚さが約１μｍとなるようにエピタキシャル成長した。この時、隣接する凸部間の凹部Ｔでは、図２（ｂ）に示すように、側壁からの成長が生じ、成長時間の経過と伴に成長表面は基板主表面と垂直方向から平行方向へと移動する。すなわち、凹部Ｔを埋め込むまでの成長初期段階では凸部Ｔの側壁を起点として、基板面に対して横方向への成長が優先的に生じた。これは、横方向への成長速度が、基板主表面に対し垂直方向への成長速度に比較して大きいからである。例えば、高さ約１μｍの凸部を形成後、基板の凸部上で垂直方向への膜厚が約１μｍとなるように成長を行うことにより、図２（ｃ）に示すように、凸部側壁からは横方向に約４μｍの成長が生じ、ＧａＮを１μｍ成長しただけでも、幅５μｍのストライプ凹部は完全に平坦に埋め込めた。このようにすることで、隣接する凸部に挟まれた凹部内で、結晶転位を基板主表面と平行の横方向へ伝播させる事ができた。横方向へ伸びる結晶転位は、隣接する凸部間の中央に集中し一体となるため、基板主表面の垂直方向（層の成長方向）へ伝播する貫通転位の総数は大幅に低減することができた。本実施形態では、ＧａＮ層１０３を厚さ約２μｍ成長することにより、サファイア基板１００とＧａＮバッファ層１０１との界面で発生した貫通転位を、転位伝播防止層の上表面では１０５  ｃｍ−２まで低減することができた。
【００１６】
以上の工程により、ＧａＮ層１０３表面が平坦になるように埋め込んだ後、図２（ｄ）に示すように、Ｓｉを添加したｎ型ＧａＮコンタクト層１０４を厚さ約２μｍでＧａＮ層１０３上に形成した。
【００１７】
その後、図１に示すように、ｎ型ＧａＮコンタクト層１０４上に、Ｓｉドープのｎ型Ｇａ０．９  Ａｌ０．１  ｎ型クラッド層１０５を約０．７μｍ、Ｓｉドープのｎ型ＧａＮ光ガイド層１０６を約０．１μｍ、さらにノンドープＩｎ０．２  Ｇａ０．８  Ｎ（３ｎｍ）及びノンドープＩｎ０．０５Ｇａ０．９５Ｎ（６ｎｍ）の２種類のＩｎＧａＮ層を５周期繰り返して構成されるＭＱＷ活性層１０７、Ｍｇドープのｐ型ＧａＮ光ガイド層１０８を約０．１μｍ、Ｍｇドープのｐ型Ｇａ０．９  Ａｌ０．１  Ｎクラッド層１０９を約０．７μｍ、およびｐ型ＧａＮキャップ層を約０．２μｍ順次、ＭＯＣＶＤ法により成長した。そして、これらの各層にわたる転位は、転位伝播防止層表面の転位数と同等であった。
【００１８】
次に、再び温度を下げ、上記成長層を形成したサファイア基板を反応管より取り出し、フォトリソグラフィ及びエッチング工程により、ｐ型ＧａＮキャップ層及びｐ型ＧａＡｌＮクラッド層よりなる幅約５μｍ、高さ約０．８μｍのリッジ部を形成し、このリッジ部の上端を除いてリッジ側面とその周辺には、厚さ約０．２μｍのＳｉＯ２  選択成長用マスクを形成した。再び、上記成長層を形成したサファイア基板を反応管内に設置し、Ｓｉドープのｎ型Ｉｎ０．２  Ｇａ０．８  Ｎ光吸収層１１０を成長した。その後、反応管よりサファイア基板を取り出し、ＳｉＯ２  選択成長マスクをエッチング除去した。続いて、反応管中に試料を再度設置し、Ｍｇドープのｐ型ＧａＮコンタクト層１１１を約０．５μｍ  成長した。その後、反応管より試料を取り出し、ｐ側電極１１２、ｎ側電極１１３を形成し、図１に示すような半導体レーザ構造が完成した。
【００１９】
本実施形態によれば、活性層での転位密度は、転位伝播防止層の上表面における密度よりも若干増えた１０６  ｃｍ−２であり、従来の活性領域における転位密度１０８  〜１０１０ｃｍ２  を大幅に低減することができた。これにより、作製したレーザ装置の発光強度の増大、閾値の低減、長寿命化が可能となった。
【００２０】
なお、転位伝播防止層の凸部の形態としては、凸部の高さ（凹部の深さ）ｄ１は０．１μｍ≦ｄ１≦２μｍ、隣接する凸部間距離Ｗ１は１μｍ≦Ｗ１≦１０μｍ、凸部上面の幅Ｗ２は１μｍ≦Ｗ２であることが好ましく、転位伝播防止層の厚さｄは０．１μｍ≦ｄが好ましい。ｄ１がｄ１＜０．１μｍでは溝側壁部への成長にともなう横方向への成長が生じ難い。また、２μｍ＜ｄ１では溝部を平坦に埋め込むために必要な膜厚が厚くなるため実用的にはあまり好ましくないからである。さらにまた、Ｗ１については、Ｗ１＜１μｍでは横成長の生じる幅が狭いため、転位密度低減効果は十分に得ら難い。また、１０μｍ＜Ｗ１では平坦に埋め込むための膜厚を厚くする必要があるため、実用的にはあまり好ましくない。また、Ｗ２については、Ｗ２＜１μｍでは平坦な埋め込みが困難であり、ｄは、ｄ＜０．１μｍでは溝部を平坦に埋め込むことには困難性があるためである。また、平坦な表面が得られる転位伝播防止層１０３の厚さは、ｄ１に依存するが、ｄ＝ｄ１であれば、上表面が平坦になるように埋め込むことが可能であり、少なくともｄ＝２ｄ１とすることにより、貫通転位密度の十分な低減効果が得られた。
【００２１】
（  第２の実施の形態）
次に、本発明の第２の実施形態に関わる半導体レーザ装置に関して、図３の断面構造図を用いて説明する。
【００２２】
第１の実施形態では、転位伝播防止層１０２、１０３を形成後、その上にｎ型ＧａＮコンタクト層を形成したが、本発明による転位伝播防止層は、基板と活性層との間であればよく、本実施形態では、図３に示すように、ｎ型ＧａＮコンタクト層２０２，２０３によって単結晶の凸部面を形成し、ｎ型ＧａＮコンタクト層と転位伝播防止層との役目を兼用した。本実施の形態によれば、ｎ型ＧａＮコンタクト層と転位伝播防止層とを兼ねているため、第１の実施形態による場合よりも、全体の層数を低減することができ、デバイスの厚さを薄くできるという特徴がある。尚、図３において、２００はアモルファスサファイア基板、２０１はＧａＮ多結晶あるいは単結晶層、２０５はｎ型クラッド層、２０６はｎ型光ガイド層、２０７はＭＱＷ活性層、２０８はｐ型光ガイド層、２０９はｐ型光ガイド層、２１０は光吸収層、２１１はｐ型コンタクト層、２１２、２１３は夫々ｐ型、ｎ型電極であり、各層の厚さは第１の実施形態と同様とした。
【００２３】
図４は、ｎ型ＧａＮコンタクト層に転位伝播防止層を兼ねた場合の応用例を示す断面構造図である。この応用例では、転位伝播防止層がｎ型電極２１３の下面よりも上側にあり、ｎ型電極２１３から注入された電流が転位伝播防止層２０２、２０３及びその下の転位密度の高い領域を流れるため、この点において、図３に示す構造の方が望ましい。
【００２４】
図５は、さらに、他の応用例の半導体レーザ装置を示す断面構造図であるが、本発明の転位伝播防止層として、ＧａＮ層３０２とｎ型ＧａＮコンタクト層３０３により構成しており、単結晶面からなる凸部はこれらの層の界面に形成した。このような構造は、サファイア基板３００の主表面上に、ＧａＮバッファ層３０２を成長後、このＧａＮバッファ層３０２の表面に異方性エッチング等により単結晶の凹凸面を形成し、ｎ型ＧａＮコンタクト層以降の層を再成長することにより作製することができた。この場合、ｎ型ＧａＮバッファ層３０２の転位密度は大きいが、ｎ型ＧａＮコンタクト層の転位密度は低く、電流は転位密度の小さい部分を流れた。尚、図５中、３０５はｎ型クラッド層、３０６はｎ型光ガイド層、３０７は活性層、３０８はｐ型光ガイド層、３０９はｐ型クラッド層、３１０は光吸収層、３１１はｐ型クラッド層、３１２、３１３は夫々、ｎ型及びｐ型電極であり、各層の材料や層厚は第１の実施形態と同様に形成した。
【００２５】
（  第３の実施の形態）
次に、図６の断面構造図を用いて、第３の実施形態の半導体レーザ装置に関して説明する。
【００２６】
第１及び第２の実施形態では、転位伝播防止層１０２、１０３、及び２０２、２０３を凹凸界面を挟んで同一材料のＧａＮにより構成したが、本実施形態では、図６に示すように、転位伝播防止層にヘテロ界面を採用した。
【００２７】
まず、本実施形態では、図６にあるように、サファイア基板４００上にＧａＮ層４０１を介して形成したｎ型ＧａＮ層４０２の上表面に、高さ約０．３μｍ、幅約３μｍの凸部を間隔約３μｍの溝を形成し、さらに、Ｇａ０．８  Ｉｎ０．２  Ｎ層４０３を約０．３μｍの厚さに再成長した。これにより、凸部間は完全に埋め込まれ、かつＧａＩｎＮ層４０５とその上部のｎ型ＧａＡｌＮクラッド層４０５との界面も平坦であった。この実施形態では、基板４００とバッファ層４０１の界面で発生した転位は、ｎ型ＧａＩｎＮ／ｎ型ＧａＮの界面下側まで伝播し、その密度は１０９  〜１０１０ｃｍ−２であった。この転位密度は、界面の上側では低減し、１０６  ｃｍ−２であった。また、通常、平坦な面上へＧａＩｎＮ層を約０．１μｍ以上成長した場合には、膜中に穴が発生したり、表面モホロジーが劣化するなどの問題があったが、本発明の凹凸の転位伝播防止層にヘテロ界面を形成することにより、厚さ約０．３μｍ以上の厚いＧａＩｎＮ膜４０３を得ることができた。ＧａＩｎＮ層４０３は光吸収層として機能し、レーザ装置の垂直横モードの制御を可能とすると共に、本実施形態では、ｎ型コンタクト層としても機能した。
【００２８】
本実施形態では、ＧａＩｎＮ単層膜４０２を成長させた場合について説明したが、ＧａＮ／Ｇａ０．７５Ｉｎ０．２５Ｎ−ＭＱＷのような多層膜によって凸部間を埋め込んでも良い。この場合には、転位密度の低減効果はさらに上がり、転位伝播防止層上部の転位密度は１０５  ｃｍ−２まで低減することができた。また、光吸収層の膜厚を厚くすることができるため、レーザ装置の垂直横モードの制御性も向上させることができ、デバイスの設計においても許容範囲を広げる事ができる。
【００２９】
尚、図６において、４０５はｎ型クラッド層、４０６はｎ型光ガイド層、４０７は活性層、４０８はｐ型光ガイド層、４０９はｐ型クラッド層、４１０は光吸収層、４１１はｐ型コンタクト層、４１２、４１３はそれぞれｐ型とｎ型のコンタクト層であり、各層の厚さや材料は第１の実施形態と同様に設定した。
【００３０】
（第４の実施の形態）
次に、図７の断面構造図を用いて、第４の実施形態の半導体レーザ装置について説明する。
【００３１】
本実施形態における転位伝播層は、サファイア基板５００の主表面上の、例えばＧａＮ層５０１の表面上に形成された、凸部を備える下部層５０２、上部層５０３、及び下部層５０２の凸部上のＳｉＯ２  層から構成した。ここで、凸部側壁には、ＳｉＯ２  層とともに、単結晶面を備えてなる。このようにすることで、下部層５０２の表面から発生した転位の数々は、互いに隣接する凸部間の中央へ集まり一体化するため、転位の総数を減少させることができた。一方、ＳｉＯ２  層上では、残存する転位の多くがＳｉＯ２  層の中央に進む横方向成長によって、その中央に集まることで、やはり転位の総数を減少させることができた。従って、半導体レーザの心臓部である発振部は、隣接する凸部間の中央とＳｉＯ２  層の中央との間に形成される、転位数が低減された領域上に形成することが好ましい。このように、転位伝播防止層の凹凸の位置と発振部の位置を調整することで、好適な実施形態を得ることができた。
【００３２】
このような転位伝播防止層は、例えば以下の方法により形成した。
まず、転位伝播防止層の下部層５０２にするＧａＮ層をＧａＮバッファ層５０１表面に形成した後、リソグラフィ工程とエッチングを行い、紙面垂直方向に伸びるストライプ状の凸部形成予定領域にＳｉＯ２  マスクパターンを形成した。
【００３３】
次に、選択的にＧａＮをエッチングする条件にて、ＳｉＯ２  マスクパターンが形成されずにある（ＧａＮ層が露出した）領域をエッチング除去することにより、図７のように、上面をＳｉＯ２  層により覆われた凸部を形成した。このようにした後、上部層５０３を形成して凸部間を埋め込んだ。その後は、ｎ型コンタクト層５０４、ｎ型クラッド層５０５、ｎ型光ガイド層５０６、活性層５０７、ｐ型光ガイド層５０８、ｐ型クラッド層５０９、光吸収層５１０、ｐ型コンタクト層５１１を順次積層形成後、ｎ型電極形成のためのエッチングを施して、ｎ型コンタクト層５０４を露出後、露出面上にｎ型電極を形成し、ｐ型コンタクト層５１１上にｐ型電極５１２を形成して、第７に示す半導体装置が完成した。尚、各層の厚さやその材料については、第１の実施形態に準じた。
【００３４】
以上説明した実施形態に限られず、本発明は、Ａｌｘ  Ｇａｙ  Ｉｎｚ  Ｂ１−（ｘ＋ｙ＋ｚ）  Ｎ／  Ａｌｕ  Ｇａｖ  Ｉｎｗ  Ｂ１−（ｕ＋ｖ＋ｗ）  Ｎ  （０  ≦ｘ，ｙ，ｚ，ｕ，ｖ，ｗ  ≦１）  で表される組み合わせの何れにも適用することが可能であった。特に、格子不整合のヘテロ構造において、特に効果を発揮した。
【００３５】
また、ＧａＮ＜１１−２０＞方向へのストライプに限らず、例えば＜１−１００＞方向へのストライプでも同様の効果が得られた。＜１−１００＞方向のストライプの方が薄い再成長層での埋め込みが容易であり、この点で好ましい。また、ＧａＮのへき開面と符号するため、この点でも好ましい。一方、＜１１−２０＞方向へのストライプでは、ＰＬ強度が強く、再成長層の品質は優れる。また、この方向はサファイアノへき開面と符合するのでこの点で好ましい。また、各方向から１５度以内にずらすことで凸部間での成長面の合体が滑らかに出切る。
【００３６】
凸部パターンについては、ストライプに限られるものではなく、側壁が単結晶面の凸部が形成されていれば、同様の効果が得られる。例えば、碁盤のめのようなパターンでもよく、６角形、３角形等の多角形でもよかった。
【００３７】
以上の実施形態では、基板としてアモルファスサファイアを用いた場合について説明したが、基板材料としてＧａＡｓ、Ｓｉ、ＺｎＯ、ＳｉＣ、ＧａＮ、ＭｇＡｌ２  Ｏ４  材料を使用してもよい。格子不整合系の組み合わせとしては、Ｓｉ／ＧａＡｓ、Ｓｉ／ＩｎＰ、ＧａＡｓ／ＺｎＳｅ、Ｓｉ／ＧａＮ、ＳｉＣ／ＧａＮ、ＧａＡｓ／ＧａＮ、サファイア／ＺｎＯ等の格子不整合系の組み合わせにも適用できた。
【００３８】
また、以上の実施形態では、ＳＢＲ構造の半導体レーザ装置により説明を行ったが、他のリッジ構造、電極ストライプ構造、内部狭窄構造、埋め込みヘテロ（  ＢＨ）  構造レーザ装置など他のレーザ構造、あるいはＬＥＤ等の他の発光装置、あるいは受光装置、またはＭＥＳＦＥＴなどの電子装置にも適用できる。この場合、各装置の発光領域やチャネル領域等の動作領域は、上述の理由から、本発明の転位伝播防止層もしくはその上の成長層に形成することが好ましい。また、本発明によれば、最上層まで達する転位密度を低減できるので、上記各構造のうち、再生長を必要とする構造では転位に起因するエッチピットの生成やモホロジ−の劣化を有効に防ぐことができる。また、上記実施形態において、説明した各層の間に他の機能層を備えてもよく、また、各層の構成材料や厚さも本発明の趣旨を逸脱しない範囲で種々変形可能である。
【００３９】
【発明の効果】
以上、詳述したように本発明によれば、格子不整合系のエピタキシャル成長層で発生する転位の、層成長方向への伝播を抑制し、所望領域での転位密度を低減することができるので、半導体レーザ装置などの高品質の結晶性を要求される半導体装置が得られた。
【図面の簡単な説明】
【図１】本発明の第１の実施形態による半導体レーザ装置の断面図。
【図２】本発明の第１の実施形態における転位伝播防止層の形成方法を説明するための概略断面図。
【図３】本発明の第２の実施形態による半導体レーザ装置の断面図。
【図４】本発明の第２の実施形態の応用例の半導体レーザ装置を示す断面図。
【図５】第２の実施形態の他の応用例の半導体レーザ装置を示す断面図。
【図６】第３の実施形態の半導体レーザ装置を示す断面図。
【図７】凸部上面に酸化膜を備える、第４の実施形態の半導体レーザ装置を示す断面図。
【符号の説明】
１００，２００，３００，４００，５００…サファイア基板
１０１，２０１，５０１…バッファ層
１０２，２０２，３０２，４０２，５０２…転位伝播防止上部層
１０３，２０３，３０３，４０３，５０３…転位伝播防止下部層
１０４，５０４…コンタクト層
１０５，２０５，３０５，４０５，５０５…ｎ型クラッド層
１０６，２０６，３０６，４０６，５０６・・・ｎ型光ガイド層
１０７，２−７，３０７，４０７，５０７…活性層
１０８，２０８，３０８，４０８，５０８…ｐ型光ガイド層
１０９，２０９，３０９，４０９，５０９…ｐ型クラッド層
１１０，２１０，３１０，４１０，５１０…光吸収層
１１１，２１１，３１１，４１１，５１１…ｐ型コンタクト層
１１２，２１２，３１２，４１２，５１２…Ｐ電極
１１３，２１３，３１３，４１３，５１３…ｎ電極
【図１】
0003592553.tif 000002
【図２】
0003592553.tif 000003
【図３】
0003592553.tif 000004
【図４】
0003592553.tif 000005
【図５】
0003592553.tif 000006
【図６】
0003592553.tif 000007
【図７】
0003592553.tif 000008